Сплав на основе железа
IRON-BASED ALLOY

Изобретение относится к области черной металлургии, в частности к составам сплавов на основе железа, которые могут быть использованы в машиностроении.
Известен сплав на основе железа (сталь), содержащий, мас.%: углерод 0,24-0,34; кремний 0,2-0,4; марганец 0,8-1,5; хром 0,8-2,5; никель 1,5-3,15; ванадий 0,06-0,18; селен 0,03-0,12; алюминий 0,02-0,06; азот 0,002-0,012; железо - остальное [1].
Задачей изобретения является повышение ударной вязкости сплава.
Технический результат достигается тем, что сплав на основе железа, содержащий кремний, марганец, хром, никель, ванадий, алюминий, железо, дополнительно содержит магний, кальций и барий при следующем соотношении компонентов, мас.%: кремний 0,05-0,1; марганец 0,3-0,5; хром 0,12-0,16; никель 1,5-3,2; ванадий 0,8-1,2; алюминий 2,5-4,0; магний 0,005-0,01; кальций 0,005-0,01; барий 0,002-0,005; железо - остальное.
В таблице приведены составы сплава.
Повышение ударной вязкости сплава достигается за счет комплексного влияния компонентов, входящих в его состав. Хром, никель, алюминий и ванадий повышают прочность и ударную вязкость сплава на основе железа. Магний, кальций, барий способствуют измельчению зерна, повышают ударную вязкость сплава. Ванадий и алюминий препятствуют возникновению и развитию трещин при ударе.
Сплав может быть выплавлен в электропечах. Термическая обработка сплава включает закалку при температуре 850-880°С и отпуск при температуре 220-225°С.
Источники информации
1. SU 855060, 1981.